(57)【要約】【課題】綿製織物の布おむつに較べて洗濯や乾燥にかかる時間を短縮することができ、且つ尿吸収時に着用者に不快感を与え難い態様と不快感を与える態様とを使い分けることのできる布おむつを提供する。【解決手段】経糸１２及び緯糸１３により織られた布生地１０を使って縫製された布おむつであって、経糸１２及び緯糸１３のうちのいずれか一方は吸水性を有する糸であり、他方は一方の糸よりも吸水性が低い糸であり、布生地１０の第１面は吸水性を有する糸よりも吸水性が低い糸の表面占有率が高く、布生地１０の第２面は吸水性が低い糸よりも吸水性を有する糸の表面占有率が高い。【選択図】図２
2014008279.tif 000002
【特許請求の範囲】
【請求項１】
経糸及び緯糸により織られた布生地を使って縫製された布おむつであって、
前記経糸及び前記緯糸のうちのいずれか一方は吸水性を有する糸であり、他方は前記一方の糸よりも吸水性が低い糸であり、
前記布生地の第１面は、前記吸水性を有する糸よりも前記吸水性が低い糸の表面占有率が高く、
前記布生地の第２面は、前記吸水性が低い糸よりも前記吸水性を有する糸の表面占有率が高いこと
を特徴とする布おむつ。
【請求項２】
前記布生地の全体又は一部において、前記吸水性を有する糸と前記吸水性が低い糸とは色が異なり、
前記第１面の色は、全体的又は局所的に見て前記吸水性が低い糸の色に近く、
前記第２面の色は、全体的又は局所的に見て前記吸水性を有する糸の色に近いものである請求項１に記載の布おむつ。
【請求項３】
前記第１面及び前記第２面の少なくとも一方に、
湿潤してもさらさらな面であるか、湿潤するとじっとりする面であるかを一見して識別できる識別部が設けられている請求項１に記載の布おむつ。
【請求項４】
前記吸水性が低い糸は、
加熱することにより熱収縮する化学繊維である請求項１に記載の布おむつ。
【請求項５】
前記布生地は、
織られた後の加熱により前記吸水性が低い糸が熱収縮している請求項４に記載の布おむつ。
【請求項６】
前記吸水性が低い糸の熱収縮率は、１０％以上３５％以下である請求項５に記載の布おむつ。
【請求項７】
前記吸水性を有する糸が綿であり、
前記吸水性が低い糸が熱収縮ポリエステルである請求項６に記載の布おむつ。
【請求項８】
前記第１面において、前記吸水性が低い糸の表面占有率は、６６．６％以上である請求項１に記載の布おむつ。
【請求項９】
経糸及び緯糸により織られる布生地の製造方法であって、
前記経糸及び前記緯糸のうちのいずれか一方の糸は吸水性を有する糸であり、他方の糸は前記一方の糸よりも吸水性が低い糸であり、且つ、加熱することにより熱収縮する化学繊維であり、
前記布生地の第１面が前記吸水性を有する糸よりも前記吸水性が低い糸の表面占有率が高く、且つ、前記布生地の第２面が前記吸水性が低い糸よりも前記吸水性を有する糸の表面占有率が高くなるように織り上げる織り工程と、
前記織り工程の後に、加熱することにより、前記吸水性が低い糸を熱収縮させる加熱工程とを含むことを特徴とする製造方法。
【発明の詳細な説明】
【技術分野】
【０００１】
本発明は、布おむつに関し、特に、布おむつの性能を向上させる技術に関するものである。
【背景技術】
【０００２】
従来より、乳幼児向けや成人向けの布おむつの素材としては綿製織物が用いられている。綿製織物の布おむつは洗濯や乾燥に手間や時間がかかる等の理由から、若い母親から敬遠される傾向にあり、他方では高吸水性ポリマーとパルプ系不織布等を組み合わせた使い捨ておむつの需要が増えている。
【０００３】
使い捨ておむつは吸水量が比較的多く、洗濯が不要であり一般に尿吸収時に後戻りしないといった点から、着用者にじめじめした不快感（以下、単に「不快感」という）を与え難いという長所を備え、大人用としては広範囲に使用される様になっているが、使い捨ておむつを乳幼児に使う場合には、不快感の少ないことがかえっておむつ離れを遅くさせるという弊害があると言われている。そこで尿吸収時に着用者に強い不快感を与える使い捨ておむつが開発されており、子供がある程度成長しておむつ離れが必要な時期になると、上記不快感を与えておむつ離れを早くすることが期待できる。
【０００４】
また使い捨ておむつは、布おむつに較べて大量のごみを発生させる上、何より経済的な負担が大きいという問題がある。特に乳幼児向けの場合には上記問題に加え、布の自然の風合いが好まれる傾向が強まりつつあるという社会的風潮を受けて、多少手間がかかっても布おむつを使いたいという母親も少なくない。よって、より使い勝手のよい布おむつの開発が望まれている。
【０００５】
例えば、パイル編地を用いることにより、洗濯や乾燥にかかる時間を短縮し、かつ吸水性を高めた布おむつが、特許文献１に開示されている。
【先行技術文献】
【特許文献】
【０００６】
【特許文献１】特開２００６−１６９６８２号公報
【発明の概要】
【発明が解決しようとする課題】
【０００７】
従来の綿製織物の布おむつや上記特許文献１の布おむつは、一般的な使い捨ておむつのように、尿を吸収したときの不快感を軽減できるに至っていない。仮に不快感を軽減できる布おむつが開発されたとしても、従来の汎用おむつとの切替タイミングを見計らいつつこれらを使い分けることになる母親にとっては、２種類の布おむつを必要な枚数ずつ揃えなければならなくなるので不経済である。
【０００８】
そこで不快感を与え難い布おむつと、不快感を与える布おむつとの両用で使い分けることのできる布おむつがあれば経済的であり且つ大変便利である。
【０００９】
本発明は以上のような従来の課題を考慮してなされたものであり、綿製織物の布おむつに較べて洗濯や乾燥にかかる時間を短縮することができ、且つ尿吸収時に着用者に不快感を与え難い態様と不快感を与える態様とを使い分けることのできる布おむつを提供すること、及び、該布おむつに用いる布生地の製造方法を提供することを目的とする。
【課題を解決するための手段】
【００１０】
本発明に係る布おむつは、経糸及び緯糸により織られた布生地を使って縫製された布おむつであって、前記経糸及び前記緯糸のうちのいずれか一方は吸水性を有する糸であり、他方は前記一方の糸よりも吸水性が低い糸であり、前記布生地の第１面は、前記吸水性を有する糸よりも前記吸水性が低い糸の表面占有率が高く、前記布生地の第２面は、前記吸水性が低い糸よりも前記吸水性を有する糸の表面占有率が高い。なお、織り方は特に限定されるものではなく、ドビー織や綾織りなどを任意に採用できる。そして糸の太さや色、あるいは織りの組織を工夫して、表面と裏面の識別が容易である様な仕上がりとすれば、いずれの面を使用するかの使い分けを誤ることがないので好適である。
【００１１】
また、本発明に係る製造方法は、経糸及び緯糸により織られる布生地の製造方法であって、前記経糸及び前記緯糸のうちのいずれか一方の糸は吸水性を有する糸であり、他方の糸は前記一方の糸よりも吸水性が低い糸であり、且つ、加熱することにより熱収縮する化学繊維であり、前記布生地の第１面が前記吸水性を有する糸よりも前記吸水性が低い糸の表面占有率が高く、且つ、前記布生地の第２面が前記吸水性が低い糸よりも前記吸水性を有する糸の表面占有率が高くなるように織り上げる織り工程と、前記織り工程の後に、加熱することにより、前記吸水性が低い糸を熱収縮させる加熱工程とを含む。
【発明の効果】
【００１２】
本発明に係る布おむつは、経糸及び緯糸のうちのいずれか一方に吸水性が低い糸を使用するので、綿製織物の布おむつに較べて、汚れ落ちがよく且つ乾燥し易くなり、洗濯や乾燥にかかる時間を短縮することができる。また布生地の一方の面（第１面）に吸水性が低い糸が多く、他方の面（第２面）に吸水性を有する糸が多いので、第１面を肌側にして使用すると尿吸収時に着用者に不快感を与え難い布おむつになり、第２面を肌側にして使用すると尿吸収時に着用者に不快感を与える布おむつになる。よって、成人向けの場合には常に第１面を肌側にして使用することにより、尿吸収時に着用者に不快感を与え難いという効果が得られる。乳幼児向けの場合には、おむつ離れの時期までは第１面を肌側にして使用することにより尿吸収時に着用者に不快感を与え難いという効果が得られ、おむつ離れの時期に入ると第２面を肌側にして使用することにより不快感を与えて、おむつ離れを早くすることが期待できる。このように第１面と第２面のどちらの面を肌側にするかによって、不快感を与え難い布おむつと、不快感を与える布おむつとを使い分けることができるので、２種類の布おむつを揃える場合と較べて経済的であり且つ大変便利である。
【００１３】
本発明に係る布生地の製造方法は、経糸及び緯糸のうちのいずれか一方に吸水性が低い糸であり、且つ、加熱することにより熱収縮する化学繊維を使用し、上記本発明に係る布おむつを織り工程において織り上げることができる。さらに、本発明に係る布生地の製造方法は、織り上げた（織り工程）後に加熱し（加熱工程）、吸水性が低い糸を熱収縮させるので、糸同士を絡ませて布生地に厚みを持たせることができ、布生地の風合いがよくなり、単位面積あたりの保水量を増やすことができる。
【図面の簡単な説明】
【００１４】
【図１】本発明に係る実施形態１の布おむつを示す外観図である。
【図２】布生地を第２面側から見た拡大図である。
【図３】布おむつ１の製造方法の概要を示すチャート図である。
【図４】本発明に係る変形例１の布おむつを示す外観図である。
【図５】従来の布おむつと本願の布おむつとの吸水力及びじっとり感の試験結果を示すグラフである。
【図６】洗濯乾燥性検証の結果を示すグラフである。
【図７】寸法安定性検証の結果を示す一覧図である。
【図８】さらさら感の評価結果を示す一覧図である。
【発明を実施するための形態】
【００１５】
＜実施形態１＞
以下、図面に示した実施形態に基づいて本発明を詳細に説明する。
【００１６】
図１は本発明に係る実施形態１の布おむつ１を示す外観図であり、布おむつ１は、幅約３０ｃｍ長さ約１３２ｃｍの長尺の布生地１０の両端を縫い合わせ、畳んだときに約３０ｃｍ×６５ｃｍの矩形になるように、縫い代１１の寸法分を２ｃｍとって縫製した乳幼児向けの輪おむつである。なお、布おむつの大きさや形状は用途等に応じて適宜変更してもよい。
【００１７】
布おむつ１は、布生地１０の表裏を換えることにより、尿を吸収（以下「湿潤」と記す）しても着用者に不快感を与え難い布おむつと、湿潤すると着用者に不快感を与える布おむつとの、２種類の布おむつに成り得るリバーシブルタイプの新しい布おむつである。
【００１８】
布生地１０は経糸（あるいは縦糸）及び緯糸（あるいは横糸）により織られた織物である。ここで経糸は吸水性を有する糸であって例えば綿糸（具体例：綿２０ｓ、６０本／ｉｎ）であり、緯糸は経糸よりも吸水性が低い糸であって例えば熱収縮ポリエステル（具体例：ＰＥＴのウーリー糸（嵩高加工糸）３０ｓ相当、４０本／ｉｎ）である。なお、緯糸と経糸に使用する糸の種類は入れ替えても構わないので、経糸及び緯糸のうちのいずれか一方が吸水性を有する糸であり、他方が該一方よりも吸水性が低い糸であればよい。ここで例えば素材により吸水性が異なることを利用して、吸水性が高い方に綿等の天然素材の糸やレーヨン等や再生繊維の糸を使用し、吸水性が低い方にポリエステル等の化学繊維の糸を使用することができる。また例えば糸の撚り方に応じて吸水性が異なることを利用して、吸水性が高い方に甘撚の糸を使用し、吸水性が低い方に強撚の糸を使用することもできる。また例えば繊度に応じて吸水性が異なることを利用して、吸水性が高い方に太番手の糸を使用し、吸水性が低い方に細番手の糸を使用することもできる。また例えば経糸及び緯糸のうちのいずれか一方に撥水加工を施してもよい。なお、素材の違い、糸の撚り方の違い、繊度の違い、撥水加工等を適宜組み合わせて、緯糸と経糸に吸水性の差を付けてもよい。
【００１９】
布生地１０の織り方は、一方の面（以下「第１面」という）は、吸水性を有する経糸よりも吸水性が低い緯糸の表面占有率を高くし、反対にもう一方の面（以下「第２面」という）は、吸水性が低い緯糸よりも吸水性を有する経糸の表面占有率を高くしている。布生地１０のような織り方は、例えばドビー織機を用いてドビー織で織ることにより実現できるが、ドビー織以外の織り方であっても構わない。
【００２０】
なお、布生地１０の全体又は一部において、吸水性を有する糸と吸水性が低い糸とを異なる色にすることにより、第１面の色は全体的又は局所的に見て吸水性が低い糸の色に近くなり、第２面の色は全体的又は局所的に見て吸水性を有する糸の色に近い色になるので、第１面と第２面とを色の違いで一見して識別可能なようにすることもできる。ここで一般に化学繊維の糸は天然素材の糸よりも色が抜けにくいので、例えば吸水性を有する綿糸の方は本来の糸の色である白色のままとし、吸水性が低いポリエステルの糸の方を着色するとよい。
【００２１】
図２は、布生地１０を第２面側から見た拡大図であり、布生地１０の織り方の一例を示しており、経糸１２を白抜き、緯糸１３を斜線で表している。なお、図２では、織り方がわかりやすいように糸間の隙間を大きめに表示しているが、実際にはもっと目が詰まっている。
【００２２】
図２に示すように布生地１０の第２面側は、経糸１２の表面占有率が高く、経糸１２と緯糸１３との比は３：１程度で、第２面側の表面が埋め尽くされている（経糸１２の表面占有率約７５％：緯糸１３の表面占有率約２５％）。反対に布生地１０の第１面側は、緯糸１３の表面占有率が高く、経糸１２と緯糸１３との比は１：３程度で、第１面側の表面が埋め尽くされている（経糸１２の表面占有率約２５％：緯糸１３の表面占有率約７５％）。
【００２３】
さらに、上記例示した熱収縮ポリエステルのような加熱することにより熱収縮する化学繊維を緯糸（あるいは経糸でもよい）に使用する場合において、織り上げられた布生地を加熱し（例えば１００℃以上１２０℃以下の雰囲気中に３時間程置く）、緯糸（あるいは経糸）を１０〜３５％程度熱収縮させて、糸同士を絡ませて布生地１０に厚みを持たせることが好ましい。織り上げた（織り工程）後に加熱し（加熱工程）、布生地に厚みを持たせることにより、布生地の風合いがよくなり、単位面積あたりの保水量を増やすことができる。特に第１面においては、緯糸１３の嵩が増えて経糸を埋没させるため、湿潤しても極めて後戻りし難い構造になり、実質的に緯糸１３を熱収縮させない場合よりも緯糸１３の表面占有率が高くなる。従って、緯糸を熱収縮させた布おむつを第１面を肌側にして使用した場合には、湿潤しても極めて着用者に不快感を与え難いものとなる。なお、織り上げた後に加熱を施さない場合には、緯糸にはあまり熱収縮しない糸を用いてもよい。
【００２４】
図３は、布おむつ１の製造方法の概要を示すチャート図である。
【００２５】
以下に図３を用いて、布おむつ１の製造方法を説明する。なお、ここでは織り上げた後に加熱を施す場合について説明している。
【００２６】
（１）織り工程において布生地Ａを織る。例えば、ドビー織機の経糸に綿糸を、緯糸に熱収縮ポリエステルのウーリー糸を装填し、ドビー織にて布生地Ａを織る（ステップＳ１）。
【００２７】
（２）加熱工程において布生地Ａを加熱する。例えば、織り工程において織り上げられた布生地Ａに熱風をあてて加熱し、緯糸を１０〜３０％程度熱収縮させることにより、緯糸の方向に熱収縮して厚みが増した布生地Ｂを得る（ステップＳ２）。なお、加熱を施さない場合にはステップＳ２はスキップする。
【００２８】
（３）カット工程において布生地Ｂを布おむつ用の寸法にカットする。例えば、布生地Ｂをカットして、長尺の布生地Ｃを得る（ステップＳ３）。
【００２９】
（４）縫製工程において長尺の布生地Ｃを縫製する。例えば、長尺の布生地Ｃの両端を縫い合わせるように縫製して輪おむつＤを得る（ステップＳ４）。
【００３０】
（５）検査工程において輪おむつＤを検査する。例えば、縫製に不備はないか、外形が基準を満たしているか等を検査機や目視により検査し、さらに折れ針などの異物が混入していないかを金属センサやレントゲン透視装置等を用いて検査して布おむつ１が完成する（ステップＳ５）。
【００３１】
（６）梱包工程において検査に合格した布おむつ１を袋詰めする。例えば布おむつ１を、個々に、あるいは所定枚数単位で袋詰めし、さらにダンボール等に箱詰めして出荷する。
【００３２】
＜変形例１＞
図４は、本発明に係る変形例１の布おむつ２を示す外観図である。図４においては、実施形態１と同一の構成要素に同一番号を付している。
【００３３】
変形例１では、吸水性を有する糸と吸水性が低い糸との色を変える代わりに、第１面及び第２面の少なくとも一方に、湿潤してもさらさらな面（以下「さらさら面」という）であるか、湿潤するとじっとりする面（以下「じっとり面」という）であるかを一見して識別できる識別部が設けられている。識別部は、具体的には第１面及び第２面の少なくとも一方に、文字、記号、絵などを記載するか、あるいは布生地１０の布端のほつれ止めや縫い代１１をミシン縫いする際に用いる上糸と下糸とを異なる色にする。例えば第１面に、さらさら面であることを連想させる「ＤＲＹ」、「乾」、「サラサラ」等の文字や、お日様のような記号１４や、子供の笑顔の絵を記載する。あるいは第２面に、じっとり面であることを連想させる「ＷＥＴ」、「湿」、「ジトジト」等の文字や、雨傘のような記号１５や、子供の泣顔の絵を記載する。あるいは、第１面側に出る糸を、さらさら面であることを連想させる暖色系にし、第２面側に出る糸を、じっとり面であることを連想させる寒色系にする。なお、第１面と第２面の両方に、上記文字、記号、絵などを記載してもよいし、上糸と下糸のいずれか一方のみを色糸にしてもよい。
【００３４】
＜吸水力の試験結果＞
図５は、従来の布おむつと本願の布おむつ１との吸水力の試験結果を示すグラフである。
【００３５】
図５に示すように、従来の布おむつを用いる場合（図５中「現行品」と記載）、本願の布おむつ１をさらさら面を肌側にして用いる場合（図５中「さらさら面」と記載）、本願の布おむつ１をじっとり面を肌側にして用いる場合（図５中「じっとり面」と記載）の３つの場合について、それぞれ未洗濯の状態と洗濯洗剤を使って１０回洗濯した状態の計６通りを対象に試験を行った。
【００３６】
該試験の詳細については、生後６ヶ月の乳児に使用する場合を想定し、おむつカバー、濾紙、試験対象布おむつの順に重ね、その上に平均的な荷重３．５２ｋｇをかけた状態で２５ｍｌの水を注水し、布おむつの保水量（吸水力の指標であり、多いほど吸水力が高いと想定）と、ろ紙の保水量とを測定した。ここで、平均的な荷重とは、６ヶ月の乳児の平均体重（８ｋｇ）に、仰向けの姿勢のときに臀部にかかる体重の割合（４４％）を乗じた（３．５２ｋｇ）ものである。また注水量は、平均的な体格の生後６ヶ月の乳児が１回の排尿で放出する最大尿量である。
【００３７】
図５を見ると、「現行品」と比較して、本願の布おむつ１の吸水力は「さらさら面」及び「じっとり面」供に遜色のないものであることがわかる。詳細には、未洗濯の状態では、「現行品」は布おむつの保水量が他と比較してかなり少ないため吸水力が弱いが、本願の布おむつ１は「さらさら面」及び「じっとり面」供に保水量がある。よって本願の布おむつ１は、「現行品」に較べ、未洗濯の状態でも使い始めから吸水力が高い。
【００３８】
１０回洗濯した状態では、「現行品」における布おむつの保水量が多くなっているので吸水力が強くなっており、これと比較して本願の布おむつ１は、布おむつの保水量が、「さらさら面」では「現行品」よりも若干多く、「じっとり面」では反対に「現行品」よりも若干少ないが、未洗濯の状態の「現行品」よりもかなり多い。よって、本願の布おむつ１の吸水力は、「現行品」に較べ遜色がない。
【００３９】
＜洗濯乾燥性検証＞
図６は、洗濯乾燥性検証の結果を示すグラフである。
【００４０】
図６では、比較対象の従来の布おむつ（図６中「現行品」と記載）と、本願の布おむつ１（図６中「発明品Ａ」、「発明品Ｂ」と記載）を、洗濯機を用いて１０回洗濯し、脱水した直後から、５月の晴天時に野外で天日干しにした際の重量の時間的な変化を示している。図６において、縦軸はそれぞれの布おむつについての乾燥時の重量を１としたときの重量比であり、横軸は陰干してからの経過時間である。
【００４１】
図６を見ると、「現行品」と比較して、「発明品Ａ」及び「発明品Ｂ」は、乾燥にかかる時間が短いことがわかる。詳細には、上記重量比がほぼ「１」になり乾燥したと判断されるまでの時間は、「現行品」では４５分程度であるが、「発明品Ａ」、及び「発明品Ｂ」では３０分程度であり、およそ３分の２の時間で乾燥している。
【００４２】
なお、洗濯容易性については評価方法が難しいこともあり、未だ検証していないが、本願の布おむつ１では乾燥時間が短く水分を放出しやすい構造であるという点から考えて、汚れ落ちがよく洗濯時間も短くできるものと類推される。
【００４３】
＜寸法安定性検証＞
図７は、寸法安定性検証の結果を示す一覧図である。
【００４４】
図７では、比較対象の従来の布おむつ（図７中「現行品ａ」、「現行品ｂ」と記載）と、本願の布おむつ１（図７中「発明品Ａ」、「発明品Ｂ」と記載）とについて、未洗濯の状態と、洗濯機を用いて１０回洗濯した状態とにおける外形寸法及び洗濯前後の差（［洗濯後−洗濯前］／洗濯前／１００％）を一覧表示している。図７において、「タテ」は各布おむつの長手方向、「ヨコ」は各布おむつの短手方向を意味し、「タテ」の方向が経糸の方向と一致し、「ヨコ」の方向が緯糸の方向と一致するものとする。
【００４５】
図７を見ると、「現行品ａ」及び「現行品ｂ」と比較して、「発明品Ａ」及び「発明品Ｂ」の寸法安定性は遜色のないものであることがわかる。詳細には、全体的に洗濯すると縮む傾向があり、「発明品Ａ」及び「発明品Ｂ」の短手方向（「ヨコ」の方向）における洗濯前後の寸法の差分が他と比較して顕著に小さいが（１．７％縮小）、これは、本願の布おむつ１が緯糸に化学繊維を用いているためである。
【００４６】
＜さらさら感の評価結果＞
図８は、さらさら感の評価結果を示す一覧図である。
【００４７】
図８では、本願の布おむつ１について、未洗濯の状態と、洗濯機を用いて１０回洗濯した状態と、２５回洗濯した状態の計３通りを対象に評価を行った。
【００４８】
該試験の詳細については、上記吸水力の試験と同様に生後６ヶ月の乳児に使用する場合を想定し、おむつカバー、濾紙、試験対象布おむつの順に重ね、その上に平均的な荷重３．５２ｋｇをかけた状態で２５ｍｌの水を注水し、複数の被験者に布おむつの湿潤部分を手のひらで触っていただき、湿潤具合を主観で判断して貰った。
【００４９】
図８を見ると、全ての試験対象、及び全て被験者おいてサラサラとじっとりの違い（表裏の差）はわかるとの良好な評価であったが、微妙な差であるとする被験者もあった（○評価１４、△評価１）。「さらさら面」がさらさらと言えるか否かの評価については、未洗濯の状態では被験者全員が良好な評価（○評価）であり、１０回洗濯した状態では５人中２人が良好な評価（○評価）で３人が中間的な評価（△評価）であり、２５回洗濯した状態では５人中４人が良好な評価（○評価、うち２人は△寄り）で１人が中間的な評価（△評価、×寄り）であった。よって、本願の布おむつ１は、未洗濯の状態では湿潤しても「さらさら面」がサラサラであると言えるが、１０回〜２５回と洗濯するうちに、幾分さらさら感が弱くなる傾向があるようである。このように被験者により評価が分かれる結果となったが、全く駄目であるとする評価（×評価）はないので、本発明の布おむつ１は実用性を備える。
【００５０】
なお、本実施形態では、一方の糸に他方の糸の３倍程度の表面占有率（７５％：２５％）を持たせているが、上記の結果を考慮すると、２倍程度の表面占有率（６６．６％：３３．３％）としても本発明の効果は得られ実用性を備えるものと推測される。
【００５１】
以上のように、実施形態１及び変形例１に係る布おむつによれば、経糸及び緯糸のうちのいずれか一方に吸水性が低い糸を使用するので、綿製織物の布おむつに較べて洗濯や乾燥にかかる時間を短縮することができる。また布生地の一方の面（第１面）に吸水性が低い糸が多く、他方の面（第２面）に吸水性を有する糸が多いので、第１面と第２面のどちらの面を肌側にするかによって、湿潤しても着用者に不快感を与え難い布おむつと、湿潤すると着用者に不快感を与える布おむつとを使い分けることができるので、２種類の布おむつを揃える場合と較べて経済的であり且つ大変便利である。
【符号の説明】
【００５２】
１、２    布おむつ
１０  布生地
１１  縫い代
１２  経糸
１３  緯糸
１４、１５  記号
【図１】
2014008279.tif 000003
【図３】
2014008279.tif 000004
【図４】
2014008279.tif 000005
【図５】
2014008279.tif 000006
【図６】
2014008279.tif 000007
【図７】
2014008279.tif 000008
【図８】
2014008279.tif 000009
【図２】
2014008279.tif 000010